ПОЛИМЕРНАЯ КОМПОЗИЦИЯ С НИЗКИМ УРОВНЕМ ВЫБРОСОВ

1. Полимерная композиция, содержащая полиолефиновую, полимерную матрицу, включающую:
(А) гомополимер пропилена с ММР (молекулярно-массовым распределением) от 1,5 до 5,0 и
3
(Б) сополимер этилена с одним или несколькими сомономерами, выбранными из альфа-олефинов с 4-12 атомами углерода, имеющий плотность не более 920 кг/м,
где массовое соотношение гомополимера пропилена (А) и сополимера этилена (Б) в полиолефиновой полимерной матрице составляет от 95:5 до 60:40, и компонент (А) полимеризован в присутствии катализатора с единым центром полимеризации, где растворимая в холодном ксилоле фракция составляет не более 2 мас.%.
2. Полимерная композиция по п.1, где СТР (скорость течения расплава) (2,16 кг, 230°С) компонента (А), измеренная согласно ИСО 1133, составляет от 2 до 200 г/10 мин.
3. Полимерная композиция по п.1, где температура плавления компонента (А), определенная дифференциальной сканирующей калориметрией (ДСК), составляет не более 160°С.
4. Полимерная композиция по п.1, где компонент (Б) имеет ММР от 1,5 до 5,0 и среднемассовую молекулярную массу Mw от 40 до 160 кг/моль, измеренные гельпроникающей хроматографией (ГПХ) согласно ИСО 16014-1 и -4.
5. Полимерная композиция по п.1, где СТР (2,16 кг, 190°С) компонента (Б), измеренная согласно ИСО 1133, составляет не менее 5,0 г/10 мин.
6. Полимерная композиция по п.1, где содержание сомономера в компоненте (Б) составляет от 5 до 40 мас.% от общей массы компонента (Б), и сомономеры компонента (Б) выбраны из группы, состоящей из 1-бутена, 1-гексена, 4-метил-1-пентена и 1-октена.
7. Полимерная композиция по п.1, где компонент (Б) полимеризован в присутствии катализатора с единым центром полимеризации.
3
8. Полимерная композиция по п.1, где полиолефиновая полимерная матрица дополнительно включает гомополимер этилена (В) с плотностью не менее 940 кг/м в количестве до 15 мас.% от общей массы полиолефиновой полимерной матрицы.
9. Полимерная композиция по п.1, где композиция дополнительно включает не менее одного материала-наполнителя (Г) в количестве до 20 мас.%.
3
4
10. Полимерная композиция по п.9, где компонент (Г) представляет собой неорганический материал-наполнитель, выбранный из талька, волластонита, СаСО, BaSO и слюды.
11. Полимерная композиция по п.1, где количество летучих компонентов в полиолефиновой композиции, измеренное согласно VDA 277, составляет менее 45 микрограмм-эквивалентов углерода/г.
12. Полимерная композиция по п.1, где количество летучих органических соединений в полиолефиновой композиции составляет менее 100 микрограмм-эквивалентов толуола/г, и количество туманообразующих веществ в полиолефиновой композиции составляет менее 100 микрограмм-эквивалентов гексадекана/г, измеренные согласно VDA 278.
13. Изделие, изготовленное из полимерной композиции по п.1.
14. Изделие с зернистой структурой поверхности, обладающее сопротивлением царапанию ΔL не более 1, определенным как разница яркости неоцарапанных областей по сравнению с оцарапанными в испытании штрихованием, где царапины наносили с использованием цилиндрической металлической ручки с шариком на конце радиусом 0,5 мм ± 0,01 с силой 10 Н, и расстояние между царапинами составляло 2 мм, и обладающее блеском под углом 60° не более 2,8%, определенным согласно DIN 67530, включающее полимерную композицию по п.1.